(57)【要約】  マットレスや椅子等の布張り家具、枕、マットレスパッド、布団等の寝具製品等において用いられる木綿やウレタンフォームの持つ素材独特の風合いや心地よさを充分に引き出しながら、これらの製品を高度に難燃化することが可能な難燃性ニット生地を提供する。  本発明は、ハロゲン含有繊維（Ａ）、セルロース系繊維（Ｂ）、難燃性セルロース系繊維（Ｃ）、およびポリエステル繊維（Ｄ）よりなる群から選ばれる、少なくとも２種類の繊維で構成されたニット生地であり、目付けが１５０ｇ／ｍ2以上、厚みが０．５ｍｍ以上、ニット生地全体における難燃剤の割合が２重量％以上であり、（ニット生地の目付け（ｇ／ｍ2））×（ニット生地の厚み（ｍｍ））×（ニット生地全体における難燃剤の割合（重量％）／１００）が１０以上であることを特徴とする難燃性ニット生地に関する。【特許請求の範囲】
【請求項１】
ハロゲン含有繊維（Ａ）、セルロース系繊維（Ｂ）、難燃性セルロース系繊維（Ｃ）、およびポリエステル繊維（Ｄ）よりなる群から選ばれる、少なくとも２種類の繊維で構成されたニット生地であり、目付けが１５０ｇ／ｍ2以上、厚みが０．５ｍｍ以上、ニット生地全体に含まれる難燃剤の割合が２重量％以上であり、（ニット生地の目付け（ｇ／ｍ2））×（ニット生地の厚み（ｍｍ））×（ニット生地全体に含まれる難燃剤の割合（重量％）／１００）が１０以上であることを特徴とする難燃性ニット生地。
【請求項２】
ハロゲン含有繊維（Ａ）がモダクリルである請求項１記載の難燃性ニット生地。
【請求項３】
セルロース系繊維（Ｂ）が木綿、麻、レーヨン、ポリノジック、キュプラ、アセテートおよびトリアセテートよりなる群から選ばれた少なくとも１つの繊維である請求項１記載の難燃性ニット生地。
【請求項４】
セルロース系繊維（Ｂ）が木綿繊維である請求項３記載の難燃性ニット生地。
【請求項５】
難燃性セルロース系繊維（Ｃ）が木綿、麻、レーヨン、ポリノジック、キュプラ、アセテートおよびトリアセテートよりなる群から選ばれた少なくとも１つの繊維である請求項１記載の難燃性ニット生地。
【請求項６】
難燃性セルロース系繊維（Ｃ）が珪酸、または珪酸アルミニウムから選ばれる難燃剤を２０〜５０重量％含有するレーヨン繊維である請求項５記載の難燃性ニット生地。
【請求項７】
難燃性セルロース系繊維（Ｃ）がリン酸エステル系化合物、含ハロゲンリン酸エステル系化合物、縮合リン酸エステル系化合物、ポリリン酸塩系化合物、赤リン、アミン化合物、ホウ酸、ハロゲン化合物、臭化物、尿素―ホルムアルデヒド化合物、リン酸塩―尿素化合物、硫酸アンモニウムの群から選ばれる難燃剤を、セルロース系繊維（Ｂ）に対して６〜２５重量％添付した繊維である請求項５または６記載の難燃性ニット生地。
【請求項８】
難燃性ニット生地中にＳｂ化合物を２〜２０重量％含有する請求項１〜７いずれかに記載の難燃性ニット生地。
【請求項９】
ハロゲン含有繊維（Ａ）とセルロース系繊維（Ｂ）および／またはポリエステル繊維（Ｄ）から構成されたニット生地である請求項１〜４のいずれか、または請求項８に記載の難燃性ニット生地。
【請求項１０】
ハロゲン含有繊維（Ａ）２０〜６５重量％、セルロース系繊維（Ｂ）３５〜８０重量％、ポリエステル繊維（Ｄ）０〜３０重量％から構成された請求項９記載の難燃性ニット生地。
【請求項１１】
ハロゲン含有繊維（Ａ）と難燃性セルロース系繊維（Ｃ）および／またはポリエステル繊維（Ｄ）から構成されたニット生地である請求項１または請求項５〜８のいずれかに記載の難燃性ニット生地。
【請求項１２】
ハロゲン含有繊維（Ａ）２０〜８０重量％、難燃性セルロース系繊維（Ｃ）２０〜８０重量％、ポリエステル繊維（Ｄ）０〜３０重量％から構成された請求項１１記載の難燃性ニット生地。
【請求項１３】
セルロース系繊維（Ｂ）と難燃性セルロース系繊維（Ｃ）および／またはポリエステル繊維（Ｄ）から構成されたニット生地である請求項１または請求項３〜８のいずれかに記載の難燃性ニット生地。
【請求項１４】
セルロース系繊維（Ｂ）３５〜８０重量％、難燃性セルロース系繊維（Ｃ）２０〜６５重量％、ポリエステル繊維（Ｄ）０〜３０重量％から構成された請求項１３記載の難燃性ニット生地。
【発明の詳細な説明】
【技術分野】
【０００１】
本発明は、ハロゲン含有繊維（Ａ）、セルロース系繊維（Ｂ）、難燃性セルロース系繊維（Ｃ）、およびポリエステル繊維（Ｄ）よりなる群から選ばれる繊維からなる、マットレスや椅子等の布張り家具、枕、マットレスパッド、布団等の寝具製品等に好適に用いられる炎遮蔽性能を有した難燃性ニット生地に関する。
【背景技術】
【０００２】
火災の防止には、家屋内の家具や寝具等に使用される素材への難燃性付与が好ましい。      【０００３】
家具や寝具では使用時の快適さのために、綿やウレタンフォームなどの易燃性素材が用いられるため、防炎には、その易燃性素材への着炎を長時間に渉り防止することが重要である。また、その防炎素材は家具や寝具の快適さや意匠性を損なわないものでなければならない。【０００４】
過去様々な難燃繊維や防災薬剤が検討されてきたが、この高度な難燃性と家具、寝具用素材の要件を充分に兼ね備えたものは未だ現れていない。【０００５】
例えば、綿布等の織布に防災薬剤を塗布する、いわゆる後加工防災という手法があるが、防災薬剤の付着の不均一による防炎性能のばらつきや、付着による布の硬化による触感や快適さの低下などの問題があった。【０００６】
また、汎用的な素材であるポリエステルをメイン素材として用いた場合には、ポリエステルは炭化成分となりえないため、強制燃焼させた場合には溶融、燃焼により穴が空き、構造を維持することが出来ず、前述の寝具や家具に用いられる木綿やウレタンフォームへの着炎を防ぐ耐火性能は全く不充分であった。【０００７】
また、耐熱繊維からの布は、難燃性は優れているが極めて高価であり、さら開繊時の加工性の問題や、吸湿性や触感の悪さ、そして染色性の悪さから意匠性の高い色柄を得るのが難しいという問題もある。【０００８】
これらの家具、寝具用素材の欠点を改良し、一般的な特性として要求される、優れた風合、吸湿性、触感を有し、かつ、安定した難燃性を有する素材として、難燃剤を大量に添加した高度に難燃化した含ハロゲン繊維と、難燃化していない他の繊維とを組み合わせた難燃繊維複合体によるインテリア繊維製品（特許文献１）や寝具用繊維製品（特許文献２）が提案されているが、技術的に改善の余地がある。また、本質的に難燃性である繊維と含ハロゲン繊維から嵩高さを有する難燃性不織布（特許文献３）やハロゲン含有ポリアクリロニトリル繊維と燃焼時にそれをサポートする繊維からなる難燃性不織布（特許文献４）、難燃性レーヨン繊維や難燃性アクリル繊維や難燃性メラミン繊維からなる難燃性不織布（特許文献５）が提案されているが、何れも不織布を用いた技術であり、ニット生地のような肌触りの柔らかさや伸縮性を欠き、寝具や家具に用いられる木綿やウレタンフォームの持つ素材独特の風合いや心地よさを充分に引き出すことが出来ず快適性に劣る難燃化技術であった。
【特許文献１】特開平０５−１０６１３２号公報
【特許文献２】特開平０５−０９３３３０号公報
【特許文献３】ＷＯ０３／０２３１０８
【特許文献４】ＵＳ２００４／００６２９１２Ａ１
【特許文献５】ＵＳ２００４／００９７１５６Ａ１
【発明の開示】
【発明が解決しようとする課題】
【０００９】
本発明は、従来の難燃繊維複合体および難燃性織布、不織布では解決が困難であった課題、すなわち、マットレスや椅子等の布張り家具、枕、マットレスパッド、布団等の寝具製品等において用いられる木綿やウレタンフォームの持つ素材独特の風合いや心地よさを充分に引き出しながら、これらの製品を高度に難燃化することが可能な難燃性ニット生地を得るためになされたものである。
【課題を解決するための手段】
【００１０】
本発明者らは、前記問題を解決するため鋭意検討を重ねた結果、ハロゲン含有繊維（Ａ）、セルロース系繊維（Ｂ）、難燃性セルロース系繊維（Ｃ）、およびポリエステル繊維（Ｄ）よりなる群から選ばれる、少なくとも２種類の繊維より新たな難燃性ニット生地を作成することで、布張り家具や寝具製品の風合いや触感といった快適性を損なうことなく、長時間の炎にも耐え得る難燃性を兼ね備えた難燃性ニット生地が得られることを見出した。【００１１】
すなわち、本発明は、ハロゲン含有繊維（Ａ）、セルロース系繊維（Ｂ）、難燃性セルロース系繊維（Ｃ）、およびポリエステル繊維（Ｄ）よりなる群から選ばれる、少なくとも２種類の繊維で構成されたニット生地であり、目付けが１５０ｇ／ｍ2以上、厚みが０．５ｍｍ以上、ニット生地全体に含まれる難燃剤の割合が２重量％以上であり、（ニット生地の目付け（ｇ／ｍ2））×（ニット生地の厚み（ｍｍ））×（ニット生地全体に含まれる難燃剤の割合（重量％）／１００）が１０以上であることを特徴とする難燃性ニット生地（請求項１）、ハロゲン含有繊維（Ａ）がモダクリルである請求項１記載の難燃性ニット生地（請求項２）、セルロース系繊維（Ｂ）が木綿、麻、レーヨン、ポリノジック、キュプラ、アセテートおよびトリアセテートよりなる群から選ばれた少なくとも１つの繊維である請求項１記載の難燃性ニット生地（請求項３）、セルロース系繊維（Ｂ）が木綿繊維である請求項３記載の難燃性ニット生地（請求項４）、難燃性セルロース系繊維（Ｃ）が木綿、麻、レーヨン、ポリノジック、キュプラ、アセテートおよびトリアセテートよりなる群から選ばれた少なくとも１つの繊維である請求項１記載の難燃性ニット生地（請求項５）、難燃性セルロース系繊維（Ｃ）が珪酸、または珪酸アルミニウムから選ばれる難燃剤を２０〜５０重量％含有するレーヨン繊維である請求項５記載の難燃性ニット生地（請求項６）、難燃性セルロース系繊維（Ｃ）がリン酸エステル系化合物、含ハロゲンリン酸エステル系化合物、縮合リン酸エステル系化合物、ポリリン酸塩系化合物、赤リン、アミン化合物、ホウ酸、ハロゲン化合物、臭化物、尿素―ホルムアルデヒド化合物、リン酸塩―尿素化合物、硫酸アンモニウムの群から選ばれる難燃剤を、セルロース系繊維（Ｂ）に対して６〜２５重量％添付した繊維である請求項５または６記載の難燃性ニット生地（請求項７）、難燃性ニット生地中にＳｂ化合物を２〜２０重量％含有する請求項１〜７いずれかに記載の難燃性ニット生地（請求項８）、ハロゲン含有繊維（Ａ）とセルロース系繊維（Ｂ）および／またはポリエステル繊維（Ｄ）から構成されたニット生地である請求項１〜４のいずれか、または請求項８に記載の難燃性ニット生地（請求項９）、ハロゲン含有繊維（Ａ）２０〜６５重量％、セルロース系繊維（Ｂ）３５〜８０重量％、ポリエステル繊維（Ｄ）０〜３０重量％から構成された請求項９記載の難燃性ニット生地（請求項１０）、ハロゲン含有繊維（Ａ）と難燃性セルロース系繊維（Ｃ）および／またはポリエステル繊維（Ｄ）から構成されたニット生地である請求項１または請求項５〜８のいずれかに記載の難燃性ニット生地（請求項１１）、ハロゲン含有繊維（Ａ）２０〜８０重量％、難燃性セルロース系繊維（Ｃ）２０〜８０重量％、ポリエステル繊維（Ｄ）０〜３０重量％から構成された請求項１１記載の難燃性ニット生地（請求項１２）、セルロース系繊維（Ｂ）と難燃性セルロース系繊維（Ｃ）および／またはポリエステル繊維（Ｄ）から構成されたニット生地である請求項１または請求項３〜８のいずれかに記載の難燃性ニット生地（請求項１３）、セルロース系繊維（Ｂ）３５〜８０重量％、難燃性セルロース系繊維（Ｃ）２０〜６５重量％、ポリエステル繊維（Ｄ）０〜３０重量％から構成された請求項１３記載の難燃性ニット生地（請求項１４）に関する。
【発明の効果】
【００１２】
本発明の難燃性ニット生地は、マットレスや椅子等の布張り家具、枕、マットレスパッド、布団等の寝具製品等において用いられる木綿やウレタンフォームの持つ素材独特の風合いや心地よさを充分に引き出しながら、これらの製品を高度に難燃化することが可能な高度な難燃性を有するものである。
【発明を実施するための最良の形態】
【００１３】
本発明のバリア用ニット生地は、ハロゲン含有繊維（Ａ）、難燃性セルロース系繊維（Ｃ）、セルロース系繊維（Ｂ）、ポリエステル繊維（Ｄ）の内、少なくとも２種類の繊維で構成されたニット生地であり、目付けが１５０ｇ／ｍ2以上、厚みが０．５ｍｍ以上、ニット生地全体におけるハロゲン含有繊維（Ａ）および／または難燃性セルロース系繊維（Ｃ）に含まれるまたは付着した難燃剤および添加剤の割合が２重量％以上であり、（ニット生地の目付け（ｇ／ｍ2））×（ニット生地の厚み（ｍｍ））×（ニット生地全体におけるハロゲン含有繊維（Ａ）および難燃性セルロース系繊維（Ｃ）に含まれるまたは付着した難燃剤および添加剤の割合（重量％）／１００）が１０以上であることを特徴とする。【００１４】
本発明はニット生地に関するものである。ニット生地は、経糸と緯糸から織られた織布と違い編物であり上下左右に伸縮する伸び代を持つことから、また、不織布のような厚みが少ないことからマットレスや椅子等の布張り家具、枕、マットレスパッド、布団等の寝具製品等において用いられる木綿やウレタンフォームの持つ素材独特の風合いや心地よさを充分に引き出すことが可能である。また、一般的に燃焼時に炭化膜を形成する際に繊維は収縮挙動を示し、それによりしなやかさの失われた炭化膜は亀裂を生じ易いが、ニット生地においては上下左右に伸縮する伸び代を有するために亀裂の生じない極めて良好な炭化膜を得ることが可能である。【００１５】
本発明に用いるハロゲン含有繊維（Ａ）は、難燃性ニット生地の難燃性向上のために使用される成分であり、燃焼時に酸素欠乏ガスを発生することで表面の炎の自己消火を助ける効果がある成分である。本発明に用いられるハロゲン含有繊維（Ａ）としては、例えば塩化ビニル、塩化ビニリデンなどのハロゲン含有モノマーの単独重合体や共重合体、これらのハロゲン含有モノマーと共重合可能なモノマー、例えばアクリロニトリル、スチレン、酢酸ビニル、アクリル酸エステルなどとの共重合体、またはハロゲン含有モノマーがＰＶＡ系ポリマーにグラフトした形のグラフト重合体などからなる繊維があげられるがこれらに限定されるものではない。これらハロゲン含有繊維（Ａ）の中では、難燃性ニット生地に難燃性とともに優れた風合い、触感、意匠性を与えるという点から、ハロゲン含有モノマーとアクリロニトリルの共重合体からなる繊維であるモダクリルを用いることが好ましい。【００１６】
前記モダクリル繊維には、難燃性ニット生地の難燃性を強化するために難燃剤が添加されていることが好ましく、難燃剤の具体例としては、三酸化アンチモン、五酸化アンチモン、アンチモン酸、オキシ塩化アンチモンなどのアンチモン化合物、酸化第二スズ、メタスズ酸、オキシハロゲン化第一スズ、オキシハロゲン化第二スズ、水酸化第一スズ、四塩化スズなどのＳｎ系化合物、酸化亜鉛などのＺｎ化合物、酸化マグネシウム、水酸化マグネシウムなどのＭｇ系化合物、酸化モリブデンなどのＭｏ系化合物、酸化チタン、チタン酸バリウムなどのＴｉ系化合物、硫酸メラミン、スルファミン酸グアニジンなどのＮ系化合物、ポリ燐酸アンモニウム、ジブチルアミノフォスフェートなどのＰ系化合物、水酸化アルミニウムなどのＡｌ系化合物、酸化ジルコニウムなどのＺｒ系化合物、塩化パラフィン、ヘキサブロモベンセン、ヘキサブロモシクロドデカンなどのハロゲン化合物が挙げられる。また錫酸マグネシウム、錫酸亜鉛、錫酸ジルコニウムなどの複合化合物を使用しても良い。これらについては、単独で使用しても良く、２種以上組み合わせても良い。これらの中ではアンチモン化合物が、燃焼時にモダクリル繊維中より脱離したハロゲン原子と反応しハロゲン化アンチモンを生成することで極めて高い難燃性を発揮することから好ましい。モダクリル繊維中に添加されるアンチモン化合物は難燃性ニット生地の難燃性を維持するために、難燃性ニット生地全体に対して２重量％以上になるように添加し、また、難燃性ニット生地の風合いや強度を損なわないという観点から難燃性ニット生地全体に対して２０重量％以下になるように添加する。モダクリルの具体例としては株式会社カネカ製のカネカロンやソルーシア（Ｓｏｌｕｔｉａ）社のエスイーエフ（ＳＥＦ）があげられるがこれらに限定されるものではない。【００１７】
本発明に用いるセルロース系繊維（Ｂ）は、難燃性ニット生地の強度維持や優れた風合や吸湿性などの快適性を与えるとともに、燃焼時に炭化膜を形成するのに効果がある成分である。セルロース系繊維（Ｂ）の具体例としては、木綿、麻、レーヨン、ポリノジック、キュプラ、アセテートおよびトリアセテートがあげられ、これらは単独使用しても良く、２種類以上組み合わせて使用してもよい。【００１８】
本発明に用いる難燃性セルロース系繊維（Ｃ）は、難燃性ニット生地の難燃性向上、強度維持のために使用される成分であり、優れた風合や吸湿性などの快適性を与えるとともに、燃焼時に炭化膜を形成するのに効果がある成分である。【００１９】
本発明に用いる難燃性セルロース系繊維（Ｃ）とはセルロース系繊維に難燃剤として珪酸または／および珪酸アルミニウムを含有した珪酸含有セルロース系繊維や、難燃剤を用いて後加工等により難燃化した難燃性セルロース系繊維（Ｃ）が使用される。難燃性セルロース系繊維（Ｃ）の基質であるセルロース系繊維の具体例としては、木綿、麻、レーヨン、ポリノジック、キュプラ、アセテートおよびトリアセテートがあげられ、これらは単独使用しても良く、２種類以上組み合わせて使用してもよい。【００２０】
前記珪酸含有セルロース系繊維は、難燃剤として珪酸または／および珪酸アルミニウムを繊維中に２０〜５０％含有するセルロース繊維であり、通常、１．７〜８ｄｔｅｘ程度の繊度、３８〜１２８ｍｍ程度のカット長を有しており、その具体例としては、例えば珪酸を繊維中に約３０％含有したサテリ（Ｓａｔｅｒｉ）社のヴィジル（Ｖｉｓｉｌ）が、また珪酸アルミニウムを繊維中に約３３％含有したサテリ（Ｓａｔｅｒｉ）社のヴィジルＡＰ（Ｖｉｓｉｌ  ＡＰ）があげられるが、これらに限定されるものではない。【００２１】
前記セルロース系繊維を後加工等により難燃化する際に用いられる難燃剤としてはトリフェニルホスフェート、トリクレジルホスフェート、トリキシレニルホスフェート、トリメチルホスフェート、トリエチルホスフェート、クレジルフェニルホスフェート、キシレニルジフェニルホスフェート、レゾルシノールビス（ジフェニルホスフェート）、２−エチルヘキシルジフェニルホスフェート、ジメチルメチルホスフェート、トリアリルホスフェート（レオフォス）、芳香族リン酸エステル、ホスホノカルボン酸アミド誘導体、テトラキス・ヒドロキシメチルホスホニウム誘導体、Ｎ−メチロールジメチルホスホノプロピオンアミドなどのリン酸エステル系化合物、トリス（クロロエチル）ホスフェート、トリスジクロロプロピルホスフェート、トリス−β−クロロプロピルホスフェート、クロロアルキルホスフェート、トリス（トリブロモネオペンチル）ホスフェート、ジエチル−Ｎ，Ｎ−ビス（２−ヒドロキシエチル）アミノメチルホスフェート、トリス（２，６−ジメチルフェニル）ホスフェートなどの含ハロゲンリン酸エステル系化合物、芳香族縮合リン酸エステル、含ハロゲン縮合リン酸エステルなどの縮合リン酸エステル系化合物、ポリリン酸アンモニウム・アミド、ポリクロロホスフォネートなどのポリリン酸塩系化合物、ポリリン酸カルバメートなどのポリリン酸エステル系化合物、赤リン、アミン化合物、ホウ酸、ハロゲン化合物、臭化物、尿素―ホルムアルデヒド化合物、含リンアミノプラストなどのリン酸塩―尿素化合物、硫酸アンモニウム、グアニジン系縮合物等があげられ、これらについては単独で使用しても良く、２種以上組み合わせても良い。これら難燃剤はセルロース系繊維に添付するがその添付量としては、難燃性ニット生地の難燃性を維持するために、難燃性ニット生地全体に対して２重量％以上になるように添付し、また、難燃性ニット生地の風合いやを損なわないという観点から難燃性ニット生地全体に対して２０重量％以下になるように添付する。【００２２】
本発明に用いるポリエステル繊維（Ｄ）は、本発明の難燃性ニット生地に優れた風合、触感、意匠性、製品強力、耐洗濯性、耐久性を与えるための成分であると同時に、ポリエステル繊維（Ｄ）自体は可燃性繊維であるが燃焼時に熔融することで、その熔融物が炭化膜を覆うことで出来上がった炭化膜の強度を向上させる効果がある。【００２３】
本発明の難燃性ニット生地は、難燃性の観点から目付けが１５０ｇ／ｍ2以上、好ましくは１７０ｇ／ｍ2以上、生地の厚みが０．５ｍｍ以上、好ましくは０．８ｍｍ以上である。目付けが１５０ｇ／ｍ2未満では、燃焼時に形成される炭化膜の密度が疎となり、マットレスや椅子等の布張り家具、枕、マットレスパッド、布団等の寝具製品等において用いられる木綿やウレタンフォームへの着火を防ぐ性能が不充分となる。厚みが０．５ｍｍ未満の場合には、燃焼時に形成される炭化膜の厚みが薄くなりマットレスや椅子等の布張り家具、枕、マットレスパッド、布団等の寝具製品等において用いられる木綿やウレタンフォームへの着火を防ぐ性能が不充分となる。【００２４】
本発明の難燃性ニット生地は、ニット生地全体における難燃剤の割合が２重量％以上、好ましくは３重量％以上である。ニット生地全体における難燃剤の割合が２重量％未満であると、燃焼時における自己消火能力が不足しマットレスや椅子等の布張り家具、枕、マットレスパッド、布団等の寝具製品等において用いられる木綿やウレタンフォームへの着火を防ぐ性能が不充分となる。【００２５】
本発明の難燃性ニット生地は、（ニット生地の目付け（ｇ／ｍ2））×（ニット生地の厚み（ｍｍ））×（ニット生地全体における難燃剤の割合（重量％））／１００が１０以上であることを特徴とする。本発明の難燃性ニット生地における難燃性の効果の発揮には、ニット生地の目付け、ニット生地の厚み、ニット生地全体における難燃剤の割合がそれぞれ重要であるが、これら３因子が組み合わさることにより相乗効果的に難燃性ニットのマットレスや椅子等の布張り家具、枕、マットレスパッド、布団等の寝具製品等において用いられる木綿やウレタンフォームへの着火を防ぐ性能が向上する。前記の計算式の値が１０未満であると各因子の相乗効果が少なく、マットレスや椅子等の布張り家具、枕、マットレスパッド、布団等の寝具製品等において用いられる木綿やウレタンフォームへの着火を防ぐ性能が低下する。【００２６】
本発明において優れた風合い、吸湿性などの快適性を有し、更に自己消火性の高い難燃性ニット生地を得るには請求項９または１０に記載されるハロゲン含有繊維（Ａ）とセルロース系繊維（Ｂ）および／またはポリエステル系繊維（Ｄ）から構成された難燃性ニット生地を得る。ハロゲン含有繊維（Ａ）、セルロース系繊維（Ｂ）、ポリエステル系繊維（Ｄ）の割合は風合いや吸湿性などの快適性、耐洗濯性や耐久性、難燃性ニット生地の強度、炭化膜の形成の度合い、自己消火性の速度により決定されるが、ハロゲン含有繊維（Ａ）の割合は２０〜６５重量％、セルロース系繊維（Ｂ）の割合は３５〜８０重量％、ポリエステル繊維（Ｄ）０〜３０重量％であることが好ましい。ハロゲン含有繊維（Ａ）の割合が、２０重量％未満であると難燃性ニット生地の難燃性が不充分となり、またセルロース系繊維（Ｂ）の割合が３５重量％未満であると難燃性ニット生地における燃焼時の炭化膜形成の能力が不充分となり、さらには風合いや吸湿性などの快適性が充分得られなくなるので好ましくない。また、ポリエステル繊維（Ｄ）を加えることで耐洗濯性や耐久性を向上させることが期待できるが、ポリエステル繊維（Ｄ）の割合が３０重量％を超えると難燃性ニット生地中のポリエステル繊維（Ｄ）の割合が多くなり、難燃性に劣るものとなるので好ましくない。【００２７】
本発明において優れた風合い、吸湿性などの快適性を有し、更に高い難燃性を付与した難燃性ニット生地を得るには請求項１１または１２に記載されるハロゲン含有繊維（Ａ）と難燃性セルロース系繊維（Ｃ）および／またはポリエステル繊維（Ｄ）から構成された難燃性ニット生地を得る。ハロゲン含有繊維（Ａ）、難燃性セルロース系繊維（Ｃ）、ポリエステル繊維（Ｄ）の割合は風合いや吸湿性などの快適性、耐洗濯性や耐久性、難燃性ニット生地の強度、炭化膜の形成の度合い、自己消火性の速度により決定されるが、ハロゲン含有繊維（Ａ）の割合は２０〜８０重量％、難燃性セルロース系繊維（Ｃ）の割合は２０〜８０重量％であることが好ましい。ハロゲン含有繊維（Ａ）の割合が、２０重量％未満であると難燃性ニット生地の自己消火速度が充分に上がらず、難燃性セルロース系繊維（Ｃ）の割合が２０重量％未満であると難燃性ニット生地における燃焼時の炭化膜形成の能力が不充分となり、さらには風合いや吸湿性などの快適性が充分得られなくなるので好ましくない。また、ポリエステル繊維（Ｄ）を加えることで耐洗濯性や耐久性を向上させることが期待できるが、ポリエステル繊維（Ｄ）の割合が３０重量％を超えると難燃性ニット生地中のポリエステル繊維（Ｄ）の割合が多くなり、難燃性に劣るものとなるので好ましくない。【００２８】
本発明においてより高いセルロース系繊維（Ｂ）の風合い、吸湿性などの快適性を有し、更に高い難燃性ニット生地を得るには請求項１３または１４に記載される難燃性セルロース系繊維（Ｃ）とセルロース系繊維（Ｂ）および／またはポリエステル繊維（Ｄ）から構成された難燃性ニット生地を得る。難燃性セルロース系繊維（Ｃ）、セルロース系繊維（Ｂ）、ポリエステル繊維（Ｄ）の割合は風合いや吸湿性などの快適性、耐洗濯性や耐久性、難燃性の度合いにより決定されるが、難燃性セルロース系繊維（Ｃ）の割合は２０〜６５重量％、セルロース系繊維（Ｂ）の割合は３５〜８０重量％であることが好ましい。難燃性セルロース系繊維（Ｃ）の割合が、２０重量％未満であると難燃性ニット生地の難燃性が不充分となり、また難燃性セルロース系繊維（Ｃ）の割合が８０重量％より多い場合には難燃化により難燃化されていないセルロースに比べ触感が劣るため風合いや快適性が不充分となるので好ましくない。また、ポリエステル繊維（Ｄ）を加えることで耐洗濯性や耐久性を向上させることが期待できるが、ポリエステル繊維（Ｄ）の割合が３０重量％を超えると難燃性ニット生地中のポリエステル繊維（Ｄ）の割合が多くなり、難燃性に劣るものとなるので好ましくない。【００２９】
本発明の難燃性ニット生地は、前述のごときハロゲン含有繊維（Ａ）、セルロース系繊維（Ｂ）、難燃性セルロース系繊維（Ｃ）、およびポリエステル繊維（Ｄ）よりなる群から選ばれる、少なくとも２種類の繊維で構成されるものであり、少なくとも２種類の繊維での構成の方法としては混綿、混紡、交編、ニット生地の重ね合わせ等があるがこれらに限定されるものではない。【００３０】
本発明の難燃性ニット生地の編み方には特に制限はなく、緯編み、経編みの何れでもよく、また、ニット生地の形状としては特に制限はなく、表面が起毛したパイルニット生地であってもよい。【００３１】
本発明の難燃性ニット生地は炎遮蔽性能を必要とする用途に好適に用いられる。ここでいう炎遮蔽性能とは、難燃性ニット生地が炎に晒された際に難燃性ニット生地が炭化することで炎を遮蔽し、反対側に炎が移るのを防ぐことである。【００３２】
本発明の難燃性ニット生地は単独で用いてもよく、２枚以上重ねて使用してもよく、重ねることでハロゲン含有繊維（Ａ）、セルロース系繊維（Ｂ）、難燃性セルロース系繊維（Ｃ）、およびポリエステル繊維（Ｄ）よりなる群から選ばれる、少なくとも２種類の繊維で構成されたニット生地であり、目付けが１５０ｇ／ｍ2以上、厚みが０．５ｍｍ以上、ニット生地全体におけるハロゲン含有繊維（Ａ）および難燃性セルロース系繊維（Ｃ）に含まれるまたは付着した難燃剤の割合が２重量％以上であり、（ニット生地の目付け（ｇ／ｍ2））×（ニット生地の厚み（ｍｍ））×（ニット生地全体におけるハロゲン含有繊維（Ａ）および難燃性セルロース系繊維（Ｃ）に含まれるまたは付着した難燃剤の割合（重量％）／１００）が１０以上であることを特徴とする難燃性ニット生地としてもよい。【００３３】
本発明の難燃性ニット生地には、必要に応じて帯電防止剤、熱着色防止剤、耐光性向上剤、白度向上剤、失透性防止剤などを含有せしめてもよい。【００３４】
このようにして得られる本発明の難燃性ニット生地は、所望の難燃性を有し、風合い、触感、吸湿性、意匠性、快適性などに優れた特性を有する。【００３５】
本発明の難燃性ニット生地を用いて繊維製品を製造すると、本発明の難燃性ニット生地が有する優れた特性、すなわち優れた難燃性を有し、風合い、触感、吸湿性、意匠性、快適性などの優れた特性を有するとともに、繊維製品が本来持つ特性を生かした製品が得られる。すなわち、布張り家具や寝具製品の風合いや触感といった快適性を損なうことなく、長時間の炎にも耐え得る難燃性を兼ね備えた繊維製品を得ることが可能となる。
【実施例】
【００３６】
以下、実施をあげて本発明をさらに詳しく説明するが、本発明はかかる実施例のみに限定されるものではない。【００３７】
（難燃性評価方法）
実施例における難燃性ニット生地の難燃性はイギリスのＢＳ５８５２：Ｐａｒｔ  ２：１９８２  Ｉｇｎｉｔｉｏｎ  ｓｏｕｒｃｅ  ５  Ｓｃｈｅｄｕｌｅ  ３に基づいて評価した。イギリスのＢＳ５８５２  Ｐａｒｔ  ２  １９８２  Ｉｇｎｉｔｉｏｎ  ｓｏｕｒｃｅ  ５  Ｓｃｈｅｄｕｌｅ  ３燃焼試験方法を簡単に説明すると、ウレタンフォームを難燃性ニット生地で覆い、更にその上から難燃性ポリエステル布帛（トレビラ）で覆った座部と背部を直角に設定して、その接触部に底辺４ｃｍ×４ｃｍ×高さ６．５ｃｍの木組みのクリブをセットし、２−プロパノール１．４ｍｌをクリブに染み込ませた後クリブに着炎し、残炎、残ジン、くすぶりと、炭化長で難燃性を判断する試験方法である。着炎から３０分後に残炎がなく６０分後に残ジン、くすぶりがなく、炭化長がクリブの端から１０ｃｍ未満であれば合格である。【００３８】
難燃性ニット生地の難燃性評価は上記の判定基準に基づいて行い、不合格を×とした。合格のレベルとしては残炎に関しては、着炎から７分後に残炎がない場合を◎、着炎から１０分後に残炎がない場合を○、それ以外を△とした。残シン、くすぶり関しては、着炎から１０分後に残ジン、くすぶりがない場合を◎、着炎から２０分後に残ジン、くすぶりがない場合を○、それ以外を△とした。【００３９】
製造例１（ハロゲン含有繊維（Ａ）の製造）
アクリロニトリル５２重量部、塩化ビニリデン４６．８重量部、スチレンスルホン酸ナトリウム１．２重量部を共重合させて得られた共重合体を、アセトンに溶解させて３０重量％溶液とした。このとき共重合体１００重量部に対して、三酸化アンチモン２６重量部を加えて紡糸原液を調整した。得られた紡糸原液を孔径０．０７ｍｍ、孔数３３０００個のノズルを用いて、２５℃の３８重量％のアセトン水溶液中に押し出し、水洗後、１２０℃で８分間乾燥させた。この後、１５０℃で３倍に延伸し、１７５℃で３０秒間熱処理を行い、繊度２ｄｔｅｘのハロゲン含有繊維（Ａ）を得た。得られたガンハロゲン難燃繊維に紡績用仕上げ油剤（竹本油脂（株）製）を供給し、クリンプを付け、長さ５１ｍｍにカットした。ついで、メートル番手３４番手の紡績糸を製造した。【００４０】
製造例２（ハロゲン含有繊維（Ａ）の製造）
三酸化アンチモン１８重量部を加えて紡糸原液を調整した以外は、製造例１と同様の方法で、メートル番手３４番手の紡績糸を製造した。【００４１】
製造例３（ハロゲン含有繊維（Ａ）の製造）
三酸化アンチモン１０重量部を加えて紡糸原液を調整した以外は、製造例１と同様の方法で、メートル番手３４番手の紡績糸を製造した。【００４２】
製造例４（ハロゲン含有繊維（Ａ）の製造）
三酸化アンチモン４重量部を加えて紡糸原液を調整した以外は、製造例１と同様の方法で、メートル番手３４番手の紡績糸を製造した。【００４３】
製造例５（難燃性レーヨン繊維の作成）
レーヨン（繊度１．５ｄｔｅｘ、カット長３８ｍｍ）繊維よりにメートル番手３４番手の紡績糸を製造し、難燃剤としてポリリン酸アンモニウム（（株）鈴裕化学製、ＦＣＰ−７３０）をレーヨン繊維よりなる紡績糸に対して２０重量％の割合で添付した。【００４４】
実施例１（ニット生地の作成）
製造例１で作成したハロゲン含有繊維（Ａ）よりなるメートル番手３４番手の紡績糸と木綿繊維よりなるメートル番手３４番手の紡績糸より周知の円形のメリヤス編み機を用いて、ハロゲン含有繊維（Ａ）を５５重量％、木綿繊維を４５重量％含有する目付け１７０ｇ／ｍ2のニット生地を作成した。得られたニット生地の難燃性評価の結果を表１に示す。【００４５】
【表１】
2006008900.tif 000002
【００４６】
実施例２（ニット生地の作成）
製造例２で作成したハロゲン含有繊維（Ａ）よりなるメートル番手３４番手の紡績糸を用いた以外は実施例１と同様の方法でニット生地を作成した。得られたニット生地は、ハロゲン含有繊維（Ａ）を３９重量％、木綿繊維を６１重量％含有する目付け２９０ｇ／ｍ2のニット生地であった。得られたニット生地の難燃性評価の結果を表１に示す。【００４７】
実施例３（ニット生地の作成）
製造例３で作成したハロゲン含有繊維（Ａ）よりなるメートル番手３４番手の紡績糸を用いた以外は実施例１と同様の方法でニット生地を作成した。得られたニット生地は、ハロゲン含有繊維（Ａ）を２５重量％、木綿繊維を７５重量％含有する目付け３１０ｇ／ｍ2のニット生地であった。得られたニット生地の難燃性評価の結果を表１に示す。【００４８】
実施例４（ニット生地の作成）
製造例４で作成したハロゲン含有繊維（Ａ）よりなるメートル番手３４番手の紡績糸を用いた以外は実施例１と同様の方法でニット生地を作成した。得られたニット生地は、ハロゲン含有繊維（Ａ）を６５重量％、木綿繊維を３５重量％含有する目付け３７０ｇ／ｍ2のニット生地であった。得られたニット生地の難燃性評価の結果を表１に示す。【００４９】
比較例１（ニット生地の作成）
製造例１で作成したハロゲン含有繊維（Ａ）よりなるメートル番手３４番手の紡績糸を用いて実施例１と同様の方法でニット生地を作成した。得られたニット生地は、ハロゲン含有繊維（Ａ）を５５重量％、木綿繊維を４５重量％含有する目付け１４５ｇ／ｍ2のニット生地であった。得られたニット生地の難燃性評価の結果を表１に示す。【００５０】
比較例２（ニット生地の作成）
製造例３で作成したハロゲン含有繊維（Ａ）よりなるメートル番手３４番手の紡績糸を用いて実施例１と同様の方法でニット生地を作成した。得られたニット生地は、ハロゲン含有繊維（Ａ）を３５重量％、木綿繊維を６５重量％含有する目付け２９０ｇ／ｍ2のニット生地であった。得られたニット生地の難燃性評価の結果を表１，３に示す。【００５１】
表１に示すように、実施例１〜４については難燃性は良好であった。これに対して比較例１では実施例１に対してニット生地の目付けが少ないために難燃性が不足した。また、比較例２ではニット生地中の難燃剤の含有量、生地の目付け、生地の厚みは一定レベルに到達しているが、係数が低くそれぞれの因子の相乗効果が少なく、難燃性が劣った。【００５２】
実施例５（ニット生地の作成）
製造例１で作成したハロゲン含有繊維（Ａ）よりなるメートル番手３４番手の紡績糸と木綿繊維よりなるメートル番手３４番手の紡績糸とポリエステル繊維（Ｄ）よりなるメートル番手２０番手用いた以外は実施例１と同様の方法でニット生地を作成した。得られたニット生地は、ハロゲン含有繊維（Ａ）を２８重量％、木綿繊維を４６重量％、ポリエステル繊維（Ｄ）を２６重量％含有する目付け３１３ｇ／ｍ2のニット生地であった。得られたニット生地の難燃性評価の結果を表１に示す。【００５３】
比較例３（ニット生地の作成）
実施例４と同様の方法で、ハロゲン含有繊維（Ａ）を２５重量％、木綿繊維を４６重量％、ポリエステル繊維（Ｄ）を２６重量％含有する目付け３１１ｇ／ｍ2のニット生地を得た。得られたニット生地の難燃性評価の結果を表１に示す。【００５４】
表１に示すように、実施例５について難燃性は良好であった。これに対して比較例３では実施例５に対してニット生地中の難燃剤の含有量、生地の目付け、生地の厚みは一定レベルに到達しているが、係数が低くそれぞれの因子の相乗効果が少なく、難燃性が劣った。【００５５】
実施例６（ニット生地の作成）
製造例２で作成したハロゲン含有繊維（Ａ）よりなるメートル番手３４番手の紡績糸と珪酸含有レーヨン繊維であるサテリ（Ｓａｔｅｒｉ）社製のヴィジル（Ｖｉｓｉｌ）（繊度１．７ｄｔｅｘ、カット長４０ｍｍ）よりなるメートル番手３４番手の紡績糸を用いて実施例１と同様の方法でニット生地を作成した。得られたニット生地は、ハロゲン含有繊維（Ａ）を３５重量％、珪酸含有レーヨン繊維を６５重量％含有する目付け２９０ｇ／ｍ2のニット生地であった。得られたニット生地の難燃性評価の結果を表２に示す。【００５６】
【表２】
2006008900.tif 000003
【００５７】
実施例７（ニット生地の作成）
製造例３で作成したハロゲン含有繊維（Ａ）よりなるメートル番手３４番手の紡績糸と製造例５で作成した難燃性レーヨン繊維よりなるメートル番手３４番手の紡績糸を用いて実施例１と同様の方法でニット生地を作成した。得られたニット生地は、ハロゲン含有繊維（Ａ）を３５重量％、難燃性レーヨン繊維を６５重量％含有する目付け２９０ｇ／ｍ2のニット生地であった。得られたニット生地の難燃性評価の結果を表２に示す。【００５８】
表２に示すように、比較例１においてはニット生地中の難燃剤の含有量、生地の目付け、生地の厚みは一定レベルに到達しているが、係数が低くそれぞれの因子の相乗効果が少なく、難燃性が劣るが、実施例６，７ともに生地中の難燃剤および添加剤が多いため係数は充分大きくなり、難燃性は合格となった。【００５９】
実施例８（ニット生地の作成）
珪酸含有レーヨン繊維であるサテリ（Ｓａｔｅｒｉ）社製のヴィジル（Ｖｉｓｉｌ）（繊度１．７ｄｔｅｘ、カット長４０ｍｍ）よりなるメートル番手３４番手の紡績糸と木綿繊維よりなるメートル番手３４番手の紡績糸を用いて実施例１と同様の方法でニット生地を作成した。得られたニット生地は、珪酸含有レーヨン繊維を３５重量％、木綿繊維を６５重量％含有する目付け２８５ｇ／ｍ2のニット生地であった。得られたニット生地の難燃性評価の結果を表３に示す。【００６０】
【表３】
2006008900.tif 000004
【００６１】
実施例９（ニット生地の作成）
製造例５で作成した難燃性レーヨン繊維よりなるメートル番手３４番手の紡績糸と木綿繊維よりなるメートル番手３４番手の紡績糸とを用いて実施例１と同様の方法でニット生地を作成した。得られたニット生地は、難燃性レーヨン繊維を３５重量％、木綿繊維を６５重量％含有する目付け２８７ｇ／ｍ2のニット生地であった。得られたニット生地の難燃性評価の結果を表３に示す。【００６２】
比較例４（ニット生地の作成）
珪酸含有レーヨン繊維であるサテリ（Ｓａｔｅｒｉ）社製のヴィジル（Ｖｉｓｉｌ）（繊度１．７ｄｔｅｘ、カット長４０ｍｍ）よりなるメートル番手３４番手の紡績糸と木綿繊維よりなるメートル番手３４番手の紡績糸を用いて実施例１と同様の方法でニット生地を作成した。得られたニット生地は、珪酸含有レーヨン繊維を１５重量％、木綿繊維を８５重量％含有する目付け２９０ｇ／ｍ2のニット生地であった。得られたニット生地の難燃性評価の結果を表３に示す。【００６３】
比較例５（ニット生地の作成）
製造例５で作成した難燃性レーヨン繊維よりなるメートル番手３４番手の紡績糸と木綿繊維よりなるメートル番手３４番手の紡績糸とを用いて実施例１と同様の方法でニット生地を作成した。得られたニット生地は、難燃性レーヨン繊維を１８重量％、木綿繊維を８２重量％含有する目付け３０３ｇ／ｍ2のニット生地であった。得られたニット生地の難燃性評価の結果を表３に示す。【００６４】
表３に示すように、実施例８，９については難燃性は良好であったが、比較例４については珪酸含有レーヨン繊維のニット生地中の割合が、比較例５については難燃性レーヨン繊維のニット生地中の割合が少なき、難燃性に劣るものとなった。
【国際調査報告】
2006008900.tif 000005
2006008900.tif 000006
2006008900.tif 000007
2006008900.tif 000008